(57)【要約】【課題】  大面積の部材を比較的低温で接合する場合であっても、充分な接合強度を得ることができる導電性塗布材料を提供する。【解決手段】  半導体素子を基材に接合するための導電性塗布材料であって、金属粉と、非加熱硬化型樹脂と、分散媒とを含み、導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値である、導電性塗布材料。【選択図】なし【特許請求の範囲】
【請求項１】
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値である、導電性塗布材料。
【請求項２】
金属粉と、非加熱硬化型樹脂と、分散媒とを含む導電性塗布材料であって、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満である、導電性塗布材料。
【請求項３】
せん断速度を３０［／ｓ］へと増大させて１０秒間維持して負荷を与えた時点での粘度の値が、せん断速度を３０［／ｓ］へと増大させる直前の粘度の値と比較して、０．１〜１０％の範囲にある、請求項１〜２のいずれかに記載の導電性塗布材料。
【請求項４】
せん断速度０．０５［／ｓ］で６０秒間負荷を与えた時点での粘度の値が、１０００〜１００００［Ｐａ・ｓ］の範囲にある、請求項１〜３のいずれかに記載の導電性塗布材料。
【請求項５】
非加熱硬化型樹脂を０．１〜５質量％の範囲で含む、請求項１〜４のいずれかに記載の導電性塗布材料。
【請求項６】
金属粉を８０〜９２質量％の範囲で含む、請求項１〜５のいずれかに記載の導電性塗布材料。
【請求項７】
含有される（非加熱硬化型樹脂）／（金属粉）の比率が、０．０００５〜０．０８の範囲にあり、
含有される（分散媒）／（金属粉）の比率が、０．０７〜０．２５の範囲にある、請求項１〜６のいずれかに記載の導電性塗布材料。
【請求項８】
金属粉のかさ密度が、３［ｇ／ｃｍ3］未満である、請求項１〜７のいずれかに記載の導電性塗布材料。
【請求項９】
金属粉のＢＥＴ比表面積が、１．５〜１０．０［ｍ2／ｇ］の範囲にある、請求項１〜８のいずれかに記載の導電性塗布材料。
【請求項１０】
分散媒が、ターピネオール、ジヒドロターピネオール、及びエチレンオキサイド鎖を有するノニオン系界面活性剤からなる群から選択された１種以上の分散媒又はそれらの混合物である、請求項１〜９のいずれかに記載の導電性塗布材料。
【請求項１１】
前記分散媒は、沸点が２００℃以上３００℃未満の低沸点溶媒と、沸点が３００℃以上の高沸点溶媒とを含む、請求項１〜１０のいずれかに記載の導電性塗布材料。
【請求項１２】
金属粉の金属が、銅又は銅合金である、請求項１〜１１のいずれかに記載の導電性塗布材料。
【請求項１３】
非加熱硬化型樹脂が、アクリル樹脂、セルロース系樹脂、及びポリビニルアルコール系樹脂からなる群から選択された１種以上の非加熱硬化型樹脂である、請求項１〜１２のいずれかに記載の導電性塗布材料。
【発明の詳細な説明】
【技術分野】
【０００１】
本発明は、導電性塗布材料に関する。
【背景技術】
【０００２】
半導体チップの基板への接合方法として、ろう材を用いた技術が従来から広く知られている。この接合法においては、半導体チップ又は基板のいずれかへ、ろう材を融着した後に、半導体チップを基板に載置して、ろう材の融点以上の温度に加熱して、ろう材を溶融・凝固させる。このときの加熱温度（接合温度）は、使用するろう材の融点を考慮して設定される。例えば、近年、接合で一般的に用いられているろう材として、ＡｕＳｎ系ろう材が知られているが、その融点は約２８０℃であることから、接合温度は３００℃以上の温度に設定されることが多い。
【０００３】
接合の際の温度（接合温度）は、十分な接合が可能であるならば、できるだけ低温とすることが好ましい。これは、接合温度を高温とすると、接合後の冷却時に生じる熱応力が大きくなり半導体チップの電気的特性に変動が生じるおそれがあるからである。また、接合のための加熱そのものが、半導体チップの特性に影響を及ぼすおそれもあるからである。
【０００４】
そこで、半導体チップの接合の低温化を図るため、従来のろう付けによる接合法に替わる方法として、銀や銅等の導電性金属からなる金属粉末を含有する導電性塗布材料を使用する接合法が開発されてきた。
【０００５】
このような半導体接合用の導電性塗布材料には、焼結タイプと、加熱硬化タイプとが存在する。例えば、特開２０１３−２３２５２７号公報（特許文献１）は、エポキシ樹脂、フェノール系硬化剤、銀被覆銅粉、イミダゾール系硬化促進剤、シランカップリング剤、及び希釈剤を含む加熱硬化タイプの導電性塗布材料を開示している。
【先行技術文献】
【特許文献】
【０００６】
【特許文献１】特開２０１３−２３２５２７号公報
【発明の概要】
【発明が解決しようとする課題】
【０００７】
近年、パワーモジュール等の用途において、大電流を流すために半導体素子が大面積化している。本発明者の検討によれば、このような大面積の半導体素子は、半導体チップの基板への接合について、充分な接合強度を得ることが難しい。
【０００８】
上述した加熱硬化型の樹脂を含むタイプの導電性塗布材料を大面積の半導体素子に適用した場合においては、樹脂の加熱硬化に伴う収縮に起因して、焼成後の塗膜厚さが不均一になりやすく、十分な接合強度が得ることが難しくなる。
【０００９】
一方、上述した低接合温度用途に用いられる焼結タイプの導電性塗布材料は、一般的に樹脂を含有しない。樹脂を含有してしまうと、樹脂により金属粒子の焼結が妨げられ、熱伝導性及び導電性が低下してしまうとされている。しかしながら、樹脂を含まない焼結タイプの導電性塗布材料は、熱伝導性及び導電性の低下が回避できる一方で、接合層と半導体素子との間に生じる空隙に起因して、大面積の半導体素子において十分な接合強度を得ることが難しくなる。
【００１０】
したがって、本発明の目的は、大面積の部材を比較的低温で接合する場合であっても、充分な接合強度を得ることができる導電性塗布材料を提供することにある。
【課題を解決するための手段】
【００１１】
本発明者は、鋭意研究の結果、後述する導電性塗布材料によって、上記目的を達成できることを見いだして、本発明に到達した。
【００１２】
したがって、本発明は、次の（１）を含む。
（１）
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値である、導電性塗布材料。
【発明の効果】
【００１３】
本発明によれば、大面積の部材を比較的低温で接合する場合であっても、充分な接合強度を得ることができる導電性塗布材料を得ることができる。
【図面の簡単な説明】
【００１４】
【図１】図１は、発明例１及び比較例２の導電性塗布材料について、経過時間に応じてせん断速度による負荷を変化させることによって、粘度回復率がどのように変化したか示すグラフである。
【図２】図２は、図１のグラフについて、経過時間に応じたせん断速度による負荷の変化を示すグラフである。
【発明を実施するための形態】
【００１５】
以下に本発明を実施の態様をあげて詳細に説明する。本発明は以下にあげる具体的な実施の態様に限定されるものではない。
【００１６】
［導電性塗布材料］
好適な実施の態様において、本発明の導電性塗布材料は、半導体素子を基材に接合するための導電性塗布材料であって、金属粉と、非加熱硬化型樹脂と、分散媒とを含み、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値である。
【００１７】
好適な実施の態様において、本発明の導電性塗布材料は、金属粉と、非加熱硬化型樹脂と、分散媒とを含む導電性塗布材料であって、導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満である。
【００１８】
導電性塗布材料は、常温常圧において、いわゆるペーストの状態として取り扱える組成物である。ペースト状の材料を、塗工あるいは印刷して、その後に加熱することによって焼結し、半導体素子を基材に接合することができる。
【００１９】
［半導体素子］
導電性塗布材料によって接合される半導体素子は、導電性塗布材料による接合が、好適に実現できる半導体素子であれば、特に制約はない。このような半導体素子として、例えば、Ｓｉ、ＳｉＣ、ＧａＮ、Ｇａ2Ｏ3をあげることができるが、これに限られるものではない。
【００２０】
［基材］
導電性塗布材料によって接合される基材は、導電性塗布材料による接合が、好適に実現できる基材であれば、特に制約はない。このような基材として、例えば、無酸素銅、タフピッチ銅、コルソン合金、リン青銅をあげることができるが、これに限られるものではない。
【００２１】
［金属粉］
導電性塗布材料に含まれる金属粉は、導電性塗布材料のペーストの製造に使用される公知の金属粉を使用することができる。好適な実施の態様において、金属粉として、銅粉、又は銅合金の粉を、使用することができる。金属粉は、所望により、表面処理された金属粉であってもよい。
【００２２】
好適な実施の態様において、導電性塗布材料に含まれる金属粉の含有量は、例えば８０〜９２質量％の範囲、好ましくは８２〜９０質量％の範囲とすることができる。
【００２３】
［固めかさ密度］
好適な実施の態様において、金属粉の固めかさ密度は、例えば３．０［ｇ／ｃｍ3］未満、好ましくは２．５［ｇ／ｃｍ3］未満とすることができる。固めかさ密度の下限には、特に制約はないが、例えば１．５［ｇ／ｃｍ3］以上とすることができる。固めかさ密度は、後述する実施例に開示された手段によって、測定することができる。
【００２４】
［ＢＥＴ比表面積］
好適な実施の態様において、金属粉のＢＥＴ比表面積は、例えば１．５〜１０．０［ｍ2／ｇ］の範囲、好ましくは１．５〜５．０［ｍ2／ｇ］の範囲とすることができる。ＢＥＴ比表面積は、後述する実施例に開示された手段によって、測定することができる。
【００２５】
［非加熱硬化型樹脂］
導電性塗布材料に含まれる非加熱硬化型樹脂は、導電性塗布材料のペーストの製造に使用される公知の非加熱硬化型樹脂を使用することができる。本発明において、非加熱硬化型樹脂とは、加熱硬化型樹脂を含まないことを意味しており、非加熱硬化型樹脂として加熱硬化型樹脂を使用することはできない。
【００２６】
好適な実施の態様において、非加熱硬化型樹脂として、例えば、セルロース系樹脂、アクリル樹脂、アルキッド樹脂、ポリビニルアルコール系樹脂、ポリビニルアセタール、ケトン樹脂、尿素樹脂、メラミン樹脂、ポリエステル、ポリアミド、ポリウレタンをあげることができる。
【００２７】
好適な実施の態様において、非加熱硬化型樹脂として、例えば、ポリカルボナート、ポリメタクリル酸、ポリメタクリル酸エステル、ポリエステルをあげることができる。
【００２８】
好適な実施の態様において、非加熱硬化型樹脂として、好ましくは、アクリル樹脂、セルロース系樹脂、及びポリビニルアルコール系樹脂からなる群から選択された１種以上の非加熱硬化型樹脂を使用することができる。
【００２９】
好適な実施の態様において、導電性塗布材料に含まれる非加熱硬化型樹脂の含有量は、例えば０．１〜５質量％の範囲、好ましくは０．３〜５質量％の範囲とすることができる。
【００３０】
［分散媒］
導電性塗布材料に含まれる分散媒は、導電性塗布材料のペーストの製造に使用される公知の分散媒を使用することができる。このような公知の分散媒として、例えば、アルコール溶剤（例えばテルピネオール、ジヒドロテルピネオール、イソプロピルアルコール、ブチルカルビトール、テルピネルオキシエタノール、ジヒドロテルピネルオキシエタノールからなる群から選択された１種以上）、グリコールエーテル溶剤（例えばブチルカルビトール）、アセテート溶剤（例えばブチルカルビトールアセテート、ジヒドロターピネオールアセテート、ジヒドロカルビトールアセテート、カルビトールアセテート、リナリールアセテート、ターピニルアセテートからなる群から選択された１種以上）、ケトン溶剤（例えばメチルエチルケトン）、炭化水素溶剤（例えばトルエン、シクロヘキサンからなる群から選択された１種以上）、セロソルブ類（例えばエチルセロソルブ、ブチルセロソルブからなる群から選択された１種以上）、ジエチルフタレート、又はプロピネオート系溶剤（例えばジヒドロターピニルプロピネオート、ジヒドロカルビルプロピネオート、イソボニルプロピネオートからなる群から選択された１種以上）をあげることができる。
【００３１】
好適な実施の態様において、分散媒として、好ましくは、ターピネオール、ジヒドロターピネオール、グリコール系溶剤、及びエチレンオキサイド鎖を有するノニオン系界面活性剤からなる群から選択された１種以上の分散媒又はそれらの混合物を使用することができる。
【００３２】
好適な実施の態様において、分散媒として、沸点が２００℃以上３００℃未満の低沸点溶媒と、沸点が３００℃以上の高沸点溶媒の混合物を使用することができる。好適な実施の態様において、低沸点溶媒の沸点を、２００℃以上３００℃未満、好ましくは２００℃以上２５０℃未満とすることができる。
【００３３】
好適な実施の態様において、低沸点溶媒として、例えばアルコール系溶剤、グリコールエーテル溶剤をあげることができる。
【００３４】
好適な実施の態様において、低沸点溶媒として、好ましくは、ターピネオール、ジヒドロターピネオールをあげることができる。
【００３５】
好適な実施の態様において、高沸点溶媒として、イソボルニルシクロヘキサノール（ＭＴＰＨ、日本テルペン社製）、ステアリン酸ブチル、エキセパールＢＳ（花王社製）、ステアリン酸ステアリル、エキセパールＳＳ（花王社製）、ステアリン酸２−エチルヘキシル、エキセパールＥＨ−Ｓ（花王社製）、ステアリン酸イソトリデシル、エキセパールＴＤ−Ｓ（花王社製）、イソオクタデカノール、ファインオキソコール１８０（日産化学社製）、ファインオキソコール１８０Ｔ（日産化学社製）、２−ヘキシルデカノール、ファインオキソコール１６００（日産化学社製）、トリブチリン、テトラエチレングリコール、ヘプタデカン、オクタデカン、ノナデカン、エイコサン、ヘネイコサン、ドコサン、メチルヘプタデカン、トリデシルシクロヘキサン、テトラデシルシクロヘキサン、ペンタデシルシクロヘキサン、ヘキサデシルシクロヘキサン、ウンデシルベンゼン、ドデシルベンゼン、テトラデシルベンゼン、トリデシルベンゼン、ペンタデシルベンゼン、ヘキサデシルベンゼン、ヘプタデシルベンゼン、ノニルナフタレン、ジフェニルプロパン、オクタン酸オクチル、ミリスチン酸メチル、ミリスチン酸エチル、リノール酸メチル、ステアリン酸メチル、トリエチレングリコールビス（２−エチルヘキサン酸）、クエン酸トリブチル、ペンチルフェノール、セバシン酸ジブチル、オレイルアルコール、セチルアルコール、メトキシフェネチルアルコール、ベンジルフェノール、ヘキサデカニトリル、ヘプタデカニトリル、安息香酸ベンジル、シンメチリン、エチレンオキサイド鎖を有するノニオン系界面活性剤をあげることができる。
【００３６】
好適な実施の態様において、高沸点溶媒として、好ましくはｂｌａｕｎｏｎ  Ｌ  ２０７をあげることができる。
【００３７】
好適な実施の態様において、低沸点溶媒と高沸点溶媒は、例えば含有される（低沸点溶媒）／（高沸点溶媒）の質量比を、例えば０．１〜０．７、好ましくは０．２〜０．５の範囲とすることができる。
【００３８】
好適な実施の態様において、導電性塗布材料に含まれる分散媒の含有量は、例えば７〜２０質量％の範囲、好ましくは８〜１５質量％の範囲とすることができる。
【００３９】
［含有比率］
好適な実施の態様において、導電性塗布材料に含有される（非加熱硬化型樹脂）／（金属粉）の比率は、例えば０．０００５〜０．０８の範囲、好ましくは０．００３〜０．０７の範囲とすることができる。
【００４０】
好適な実施の態様において、導電性塗布材料に含有される（分散媒）／（金属粉）の比率は、例えば０．０７〜０．２５の範囲、好ましくは０．１〜０．２１の範囲とすることができる。
【００４１】
［粘度］
好適な実施の態様において、本発明の導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、例えば６０％以上、好ましくは６５％以上、さらに好ましくは７０％以上の値である。本発明において、この相対値を粘度回復率という。それぞれのせん断速度における粘度の値は、後述する実施例に開示の手段によって測定することができる。ただし、せん断速度を急激に変化させると、試料に生じる応力の急激な変化に検出器が対応しきれず、異常値を検出することがある。このため実際の測定操作においては、せん断速度を切り替えたタイミングの前後０．５ｓの応力に関する情報は本発明に係る現象を考察するうえで対象外とした。すなわち、せん断速度を３０［／ｓ］へと増大させる前の６０秒間における最大粘度の値とは、実際に測定操作においては直前の５９．５秒間における最大粘度の値を用いた。
【００４２】
好適な実施の態様において、本発明の導電性塗布材料は、２５℃において、せん断速度０．０５［／ｓ］で負荷を与えた後に、せん断速度を３０［／ｓ］へと増大させて１０秒間維持して負荷を与えた時点での粘度の値が、せん断速度を３０［／ｓ］へと増大させる直前の粘度の値と比較して、例えば０．１〜１０％、好ましくは０．１〜５％の範囲にある。ただし、上述の通り、せん断速度を急激に変化させると、試料に生じる応力の急激な変化に検出器が対応しきれず、異常値を検出することがあるために、せん断速度を３０［／ｓ］へと増大させて１０秒間維持して負荷を与えた時点での粘度の値とは、実際の測定操作においてはせん断速度を３０［／ｓ］へと増大させてから９．５秒後の値を用いた。
【００４３】
好適な実施の態様において、本発明の導電性塗布材料は、２５℃において、せん断速度０．０５［／ｓ］で６０秒間負荷を与えた時点での粘度の値が、例えば１０００〜１００００［Ｐａｓ］の範囲、好ましくは１０００〜７０００［Ｐａｓ］の範囲にある。
【００４４】
［チクソトロピーインデックス値（ＴＩ値）］
本開示におけるＴＩ値（チクソトロピーインデックス値）は、せん断速度１［ｓ-1］で測定した２５℃における粘度Ｖ１を、せん断速度１０［ｓ-1］で測定した２５℃における粘度Ｖ１０で除した値と定義される。好適な実施の態様において、本発明のＴＩ値は、３〜１０である。このＴＩ値は、上述のせん断応力と同様の手段によって測定することができる。
【００４５】
［体積収縮率］
好適な実施の態様において、本発明の導電性塗布材料は、２５μｍアプリケーターで５ｃｍ／秒の速度で印刷し、１２０℃で１０分間、乾燥させた後の塗膜を解砕して得られる粉を、２ｖｏｌ％Ｈ2残部窒素雰囲気で、９８ｍＮの荷重をかけて、５℃／分の速度で昇温して、体積収縮率が２％になるときの温度が３５０℃未満であり、すなわち乾燥塗膜の解砕粉の２％体積収縮温度が３５０℃未満であり、好ましくは２００〜３４０℃の範囲にある。この２％体積収縮温度は、さらに詳細には後述する実施例に開示された手段によって測定することができる。
【００４６】
［塗膜の表面粗さＲａ］
好適な実施の態様において、本発明の導電性塗布材料は、印刷した後に乾燥した塗膜の表面粗さＲａを、例えば０．０１〜０．３［μｍ］の範囲、好ましくは０．０５〜０．２［μｍ］の範囲とすることができる。乾燥塗膜の表面粗さＲａは、後述する実施例に開示された手段によって測定することができる。
【００４７】
［接合強度］
好適な実施の態様において、本発明の導電性塗布材料を使用して接合した接合体の接合強度は、例えば１５［ＭＰａ］以上、好ましくは２０［ＭＰａ］以上とすることができる。接合強度は、後述する実施例に開示された手段によって測定することができる。
【００４８】
［導電性塗布材料の製造］
好適な実施の態様において、導電性塗布材料は、上記の金属粉、非加熱硬化型樹脂、分散媒を、公知の手段によって混合して攪拌することによって、製造することができる。好適な実施の態様において、混合して攪拌した後に、３本ロールに通過させて、導電性塗布材料を得ることができる。これらの手順は詳細には、後述する実施例の手順によって、行うことができる。
【００４９】
［好適な実施の態様］
本発明は次の（１）以下の実施態様を含む。
（１）
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値である、導電性塗布材料。
（２）
金属粉と、非加熱硬化型樹脂と、分散媒とを含む導電性塗布材料であって、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満である、導電性塗布材料。
（３）
せん断速度を３０［／ｓ］へと増大させて１０秒間維持して負荷を与えた時点での粘度の値が、せん断速度を３０［／ｓ］へと増大させる直前の粘度の値と比較して、０．１〜１０％の範囲にある、（１）〜（２）のいずれかに記載の導電性塗布材料。
（４）
せん断速度０．０５［／ｓ］で６０秒間負荷を与えた時点での粘度の値が、１０００〜１００００［Ｐａ・ｓ］の範囲にある、（１）〜（３）のいずれかに記載の導電性塗布材料。
（５）
非加熱硬化型樹脂を０．１〜５質量％の範囲で含む、（１）〜（４）のいずれかに記載の導電性塗布材料。
（６）
金属粉を８０〜９２質量％の範囲で含む、（１）〜（５）のいずれかに記載の導電性塗布材料。
（７）
含有される（非加熱硬化型樹脂）／（金属粉）の比率が、０．０００５〜０．０８の範囲にあり、
含有される（分散媒）／（金属粉）の比率が、０．０７〜０．２５の範囲にある、（１）〜（６）のいずれかに記載の導電性塗布材料。
（８）
金属粉のかさ密度が、３［ｇ／ｃｍ3］未満である、（１）〜（７）のいずれかに記載の導電性塗布材料。
（９）
金属粉のＢＥＴ比表面積が、１．５〜１０．０［ｍ2／ｇ］の範囲にある、（１）〜（８）のいずれかに記載の導電性塗布材料。
（１０）
分散媒が、ターピネオール、ジヒドロターピネオール、及びエチレンオキサイド鎖を有するノニオン系界面活性剤からなる群から選択された１種以上の分散媒又はそれらの混合物である、（１）〜（９）のいずれかに記載の導電性塗布材料。
（１１）
前記分散媒は、沸点が２００℃以上３００℃未満の低沸点溶媒と、沸点が３００℃以上の高沸点溶媒とを含む、（１）〜（１０）のいずれかに記載の導電性塗布材料。
（１２）
金属粉の金属が、銅又は銅合金である、（１）〜（１１）のいずれかに記載の導電性塗布材料。
（１３）
非加熱硬化型樹脂が、アクリル樹脂、セルロース系樹脂、及びポリビニルアルコール系樹脂からなる群から選択された１種以上の非加熱硬化型樹脂である、（１）〜（１２）のいずれかに記載の導電性塗布材料。
【００５０】
本発明は、上述の特定事項を備えた導電性塗布材料を含み、導電性ペースト、放熱材料を含む。
【実施例】
【００５１】
以下に実施例をあげて、本発明をさらに詳細に説明する。本発明は、以下の実施例に限定されるものではない。
【００５２】
［例１］（発明例１〜９、比較例１〜２）
［銅粉の調製］
銅粉を以下の手順で調製した。
亜酸化銅１ｋｇ、アラビアゴム４．０ｇを純水７Ｌに分散させ、容器の中で５００ｒｐｍで回転させた。ここに２５ｖｏｌ％の希硫酸２Ｌを瞬間的に添加し、銅粉を得た。デカンテーションで十分に銅粉を沈降させ、その後上澄み液を取り除き、純水を７Ｌ加え、撹拌させ、静置させた。この作業を上澄み液のｐＨが４を上回るまで繰り返した。
ｐＨが４を上回ったら、上澄み液を捨て、ｐＨ１２のアンモニア水を７Ｌ添加し、３０分撹拌させ、遠心分離で固液分離した。得られた銅粉に純水を７Ｌ加え、撹拌した。上澄み液のｐＨが８を下回るまで繰り返した。固形分の含水率が１０％となるように遠心分離で銅粉を回収した後、窒素中で７０℃、２時間で乾燥させた。得られた乾燥銅粉を自動乳鉢で７１０μｍの篩を通過するまで解砕し、さらにジェットミルで解砕した。
【００５３】
［銅粉のＢＥＴ比表面積］
解砕して得られた銅粉のＢＥＴ比表面積を、ＢＥＬＳＯＲＰ−ｍｉｎｉＩＩ（マイクロトラックベル社）で測定した。銅粉を真空中で２００℃、５時間脱気した後、比表面積を測定し、３．１［ｍ2・ｇ-1］であった。
【００５４】
［銅粉の固めかさ密度］
得られた銅粉の固めかさ密度を、パウダテスタＰＴ−Ｘ（ホソカワミクロン社）を使って測定した。１０ｃｃのカップにガイドを取り付けてカップに銅粉を入れ、１０００回タップさせた。ガイドを残して、１０ｃｃの容積を上回っている部分を摺り切り、容器に入っている銅粉の重量を測定し求めた固めかさ密度は２．１［ｇ・ｃｍ-3］であった。
【００５５】
［ペーストの調製］
銅粉を使用したペーストを以下の手順で調製した。
ジヒドロターピネオールとアクリル樹脂ビークル（固形分３５％、互応化学ＫＦＡ−２０００）を表１に記載の比率となるように秤量し、自転公転ミキサーで５分撹拌した。そこに上記銅粉を表１に記載の比率となるように添加し、さらに自転公転ミキサーで５分撹拌した。得られた混合物を、ロール径８０ｍｍのロール間ギャップを５μｍとし、３本のロール周速を出側：中央：入側を９：３：１で、出側の周速が１５０ｒｐｍとして３本ロールに５パス通し、ペーストを得た。ロール材質は３本ともアルミナロールである。銅粉との混練前に分散媒と樹脂とを予め混練することで、分散媒に樹脂が分散する。樹脂が分散した分散媒に銅粉を混錬することで、混合物における樹脂および銅粉の分散性を一層向上させることができる。さらに周速差が生じるように３本のロールの周速を設定することで、銅粉が変形しないほどの適度なせん断応力が混練物に付与され、さらに分散が進む。このように、弾性体として振る舞う樹脂を導電性塗布材料中に均一に分散することによって、高い粘度回復率を実現することができると考えられる。
【００５６】
［ペーストの粘度回復］
次に、ペーストを印刷後に、ペーストの粘度がどれだけ回復するかを調査した。具体的にはペーストに０．０５［ｓ-1］のせん断速度で負荷を与え、定常状態、すなわち印刷前の状態を模擬した。そこに瞬間的に３０［ｓ-1］のせん断速度まで上昇させてこのせん断速度での負荷を１０［ｓ］与え、印刷時の状態を模擬した。その後、瞬間的にせん断速度を０．０５［ｓ-1］へと減少させて負荷を軽減し、印刷時相当の状態から粘度がどの程度回復するかを求めた。粘度の測定は、ＭＣＲ１０２（アントンパール社製）を使用して、ジオメトリーは２°コーンプレートとし、温度は２５℃とした。
【００５７】
［ペーストによって接合した接合体の調製］
アルカリ脱脂、酸洗、水洗の前処理を施した厚み１ｍｍの無酸素銅板に厚み１００μｍ、開口部６ｍｍ×６ｍｍのステンレスマスクでペーストを印刷し、ホットプレート上で７０℃、３分で予備加熱をした。Ａｕ層をスパッタリングで形成した５ｍｍ×５ｍｍのＳｉチップを、ペースト乾燥塗膜とＡｕ面が接するように搭載して、０．４ＭＰａの荷重をかけ、ギ酸バブリングした窒素で室温から３００℃まで昇温し、３００℃で１５分保持し、接合体を得た。この接合体の接合強度をボンドテスターのツールをＳｉチップ側面から無酸素銅版から１５０μｍの高さで掃引速度１００μｍ／秒で当てることにより測定した。
【００５８】
［例２］（比較例３）
例１と同様の手順で亜酸化銅スラリーに希硫酸を添加し、銅粉を得た。上澄み液のｐＨがｐＨ４を上回るまでデカンテーションと水洗を繰り返した。ｐＨが４を上回ったら、遠心分離で固液分離し、含水率１１％の固形分を得た。例１の手順で解砕まで行った。得られた銅粉のＢＥＴ比表面積、固めかさ密度を例１の手順で測定し、それぞれ、３．０［ｍ2ｇ-1］、３．４［ｇ・ｃｍ-3］であった。例１の手順に従いペーストを作製し、評価した。
【００５９】
［例３］（比較例４）
例１の銅粉、ジヒドロターピネオール、アクリル樹脂ビークルを表１に記載の比率となるように秤量し、これらを自転公転ミキサーで５分撹拌し、ペーストを作製した。その後、例１の手順で評価した。
【００６０】
［例４］（発明例１０）
アクリル樹脂ビークルとｂｌａｕｎｏｎ  Ｌ  ２０７を２．９：１１の比率で自転公転ミキサーで５分撹拌した。 そこにｂｌａｕｎｏｎ  Ｌ  ２０７が１１に対して例１の銅粉が８５となるように銅粉を混合物に添加し、さらに自転公転ミキサーで５分撹拌した。得られた混合物を、ロールギャップを５μｍとした３本ロールに５パス通し、ペーストを作製し、例１の手順で評価した。
【００６１】
［例５］（発明例１１）
例１の銅粉、エチルセルロース、ジヒドロターピネオールが所定の比率となるようにエチルセルロースビークル（日新化成、ＥＣ−１００ＦＴＤ）とジヒドロターピネオールを混自転公転ミキサーで５分撹拌した。ここに例１の銅粉を所定量加え、例１の手順に従いペーストを作製し、評価した。
【００６２】
［例６］（比較例５）
例１においてアクリル樹脂ビークルの固形分がエポキシ樹脂（ナガセケムテックス株式会社製、商品名：ＥＸ−２１４Ｌ）となるようにエポキシ樹脂とジヒドロターピネオールを混合し、例１の手順に従いペーストを作製し、評価した。
【００６３】
［例７］（比較例６）
例１においてアクリル樹脂ビークルの固形分がレゾール型フェノール樹脂（群栄化学工業株式会社製、レヂトップＰＬ−４３４８）となるようにフェノール樹脂とジヒドロターピネオールを混合し、例１の手順に従いペーストを作製し、評価した。
【００６４】
［例８］（発明例１２）
例１の手順で製粉後にｐＨが４を上回るまでデカンテーションと水洗を繰り返した。ｐＨが４を上回ったら、上澄み液を捨て、ｐＨ１３のアンモニア水を７Ｌ添加し、３０分撹拌させ、遠心分離で固液分離し、例１の手順で乾燥、解砕し、銅粉を得た。得られた銅粉のＢＥＴ比表面積、固めかさ密度を例１の手順で測定し、それぞれ、３．２［ｍ2・ｇ-1］、１．８［ｇ・ｃｍ-3］であった。例１の手順に従いペーストを作製し、評価した。
【００６５】
［例９］（発明例１３）
例１の手順でアラビアゴムを分子量５０００の豚から精製したコラーゲンペプチドとして製粉を行い、ｐＨが４を上回るまでデカンテーションと水洗を繰り返した。ｐＨが４を上回ったら、上澄み液を捨て、ｐＨ１３のアンモニア水を７Ｌ添加し、３０分撹拌させ、遠心分離で固液分離し、例１の手順で乾燥、解砕し、銅粉を得た。得られた銅粉のＢＥＴ比表面積、固めかさ密度を例１の手順で測定し、それぞれ、４．８［ｍ2・ｇ-1］、１．５［ｇ・ｃｍ-3］であった。例１の手順に従いペーストを作製し、評価した。
【００６６】
［例１０］（発明例１４）
亜酸化銅１ｋｇ、アラビアゴム４．０ｇを純水７Ｌに分散させ、容器の中で５００ｒｐｍで回転させた。ここに２５ｖｏｌ％の希硫酸２Ｌを１０ｍＬ／分の速度で添加し、銅粉を得た。この後、例１の手順で銅粉を作製し、これを用いて例１の手順で評価を行った。
【００６７】
［例１１］（発明例１５）
亜酸化銅１ｋｇ、アラビアゴム４．０ｇを純水７Ｌに分散させ、容器の中で５００ｒｐｍで回転させた。ここに２５ｖｏｌ％の希硫酸２Ｌを５０ｍＬ／分の速度で添加し、銅粉を得た。この後、例１の手順で銅粉を作製し、これを用いて例１の手順で評価を行った。
【００６８】
［例１２］
［塗膜の表面粗さＲａ、２％体積収縮温度］
上記の発明例及び比較例で得られたペーストをスライドガラス上に２５μｍアプリケーターで印刷し、得られた塗膜を１２０℃、１０分で乾燥させた。この乾燥塗膜の表面粗さＲａをＪＩＳ  Ｂ  ０６３３：２００１に従い、触式粗さ計で測定した。この乾燥塗膜をスライドガラスからはがし、乳棒、乳鉢で解砕し、得られた粉を密度４．７［ｇ・ｃｍ-3］のペレットに成型した。このペレットをＴＭＡ４０００（ネッチ・ジャパン社）で２％Ｈ2−Ｎ2を１００ｍＬ流しながら、９８ｍＮの荷重をかけ、５℃／分の速度で昇温し、２％体積が収縮する温度を求めた。その結果、いずれのペーストも３５０℃未満であった。
【００６９】
［例１３］
［チクソトロピーインデックス値］
上記の発明例及び比較例で得られたペーストについて、上述の、０．０１〜１００［ｓ-1］の範囲においてペーストに発生する応力に基づいて、ＴＩ値を算出した。その結果、発明例および比較例のＴＩ値はすべて３〜１０の範囲内であった。
【００７０】
［結果］
上記測定した結果と、それぞれの条件を、表１（表１−１、表１−２、表１−３）にまとめて示す。
【００７１】
発明例１、比較例２について、粘度回復率のグラフを図１に示す。図２は、負荷したせん断速度の時間経過による変化を示すグラフである。図２において、横軸を経過時間［ｓ］（秒）とし、縦軸を剪断速度［ｓ-1］としたグラフを示して、これによってそれぞれの経過時間において負荷したせん断速度の値を示している。図１では、発明例１及び比較例２について、横軸を経過時間［ｓ］（秒）とし、縦軸を粘度回復率［％］としたグラフを示している。粘度回復率は、せん断速度０．０５［／ｓ］で６０秒間負荷を与えた時点での粘度であってせん断速度を３０［／ｓ］へと増大させる前の６０秒間における最大粘度の値を１００％として、それぞれの経過時間における相対値を回復率として示した。負荷するせん断速度は、図２に示す通りであり、経過時間０［ｓ］から６０［ｓ］まで０．０５［ｓ-1］とし、経過時間６０［ｓ］において瞬時に３０［ｓ-1］へと負荷を増大させて、この負荷を１０［ｓ］維持した後に、経過時間７０［ｓ］において瞬時に負荷を０．０５［ｓ-1］へと減少させて、その後、この負荷を測定終了まで維持した。なお、図１の測定においては異常値が生じなかったが、一般にはせん断速度を急激に変化させると、試料に生じる応力の急激な変化に検出器が対応しきれず、異常値を検出することがあるために、実際の測定操作においては、せん断速度を切り替えたタイミングの前後０．５ｓの応力に関する情報は現象を考察するうえで対象外とした。
【００７２】
なお、経過時間０［ｓ］から６０［ｓ］までの負荷は、ペーストの取り扱いとしては、印刷前の状態を模擬している。経過時間６０［ｓ］において瞬時に３０［ｓ-1］へと負荷を増大させてこの負荷を１０［ｓ］維持したのは、ペーストの取り扱いとしては、印刷中の状態を模擬している。経過時間７０［ｓ］において瞬時に負荷を０．０５［ｓ-1］へと減少させてその後この負荷を維持したのは、ペーストの取り扱いとしては、印刷終了後の状態を模擬している。
【００７３】
このように経過時間に応じてせん断速度による負荷を変化させることによって、粘度回復率がどのように変化したかを、発明例１、比較例２について、グラフとして図１に示した。負荷したせん断速度の時間経過による変化を図２に示す。図１から示されるように、印刷前の状態においては、発明例１のペースト（導電性塗布材料）と、比較例２のペーストは、いずれも粘度回復率がほぼ１００％（即ち、粘度が一定）を示している。次に、印刷によって生じる負荷をかけると発明例１のペースト（導電性塗布材料）は粘度回復率が約０．５［％］にまで急減したが、印刷によって生じる負荷を除去するとすぐに回復して、負荷除去から１［ｓ］以内に７０％に到達し、負荷除去から３［ｓ］以内に９０％に到達し、５［ｓ］以内に約１００％近くにまで粘度回復率が回復した。すなわち、発明例１のペースト（導電性塗布材料）は印刷終了後には速やかに粘度が回復することがわかった。一方、比較例２のペーストは、印刷によって生じる負荷をかけると粘度回復率が約０．０２［％］にまで急減したが、印刷によって生じる負荷を除去しても容易に回復せず、負荷除去から５［ｓ］を経過しても約１６［％］近くにしか粘度回復率が回復せず、その後の測定時間終了時まで経過しても（経過時間１５０［ｓ］）、粘度回復率の値は２０［％］付近にとどまっていた。すなわち、比較例２のペーストは印刷終了後にも容易に粘度が回復せず、回復しない状態が継続することがわかった。
【００７４】
なお、発明例１のペースト（導電性塗布材料）において、せん断速度０．０５［／ｓ］で５９．５秒間負荷を与えた時点の粘度の値は約３．７６×１０3［Ｐａ・ｓ］であった。比較例２のペースト（導電性塗布材料）において、せん断速度０．０５［／ｓ］で５９．５秒間負荷を与えた時点の粘度の値は約４．３４×１０4［Ｐａ・ｓ］であった。
【００７５】
【表１−１】
2020113660.tif 000002
【００７６】
【表１−２】
2020113660.tif 000003
【００７７】
【表１−３】
2020113660.tif 000004
【００７８】
図１に示されるように、発明例１のペースト、及び比較例２のペーストは、いずれも、低いせん断速度（印刷前の状態）には、所定の粘度を維持している。ところが、いったん、高いせん断速度（印刷中の状態）が負荷されると、いずれも急激に粘度が低下する。換言すれば、発明例１のペースト、及び比較例２のペーストは、いずれも、高いＴＩ値を有している。しかしながら、高いせん断速度（印刷中の状態）が解除されると、発明例１のペーストでは、粘度が急激に回復して、ほぼ元の状態へと速やかに回復するが、比較例２のペーストでは、低減した粘度は容易に回復せず、回復しないままの状態が継続する。すなわち、単に高いＴＩ値を有しているという指標だけでなく、このような印刷模擬状態にあたる高いせん断速度が負荷された後の、粘度回復性が優れているという指標が、接合強度に優れた導電性塗布材料を得るために重要であることが明らかとなった。
【００７９】
このような指標が重要となることの理由は不明であるが、本発明者は、導電性塗布材料（ペースト）を印刷するにあたって、印刷前の粘度の値も印刷準備のために重要であるけれども、印刷時の粘度も印刷のために重要であり、それにもまして、印刷終了後の粘度の回復性が、印刷された導電性塗布材料（ペースト）が理想的な塗膜の状態を維持できるかどうかに影響して、結果として接合強度に影響を与えるのではないかと洞察している。
【産業上の利用可能性】
【００８０】
本発明は、大面積の部材を比較的低温で接合する場合であっても、充分な接合強度を得ることができる導電性塗布材料を提供する。本発明は産業上有用な発明である。
【図１】
2020113660.tif 000005
【図２】
2020113660.tif 000006
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
金属粉のかさ密度が、３［ｇ／ｃｍ3］未満である、導電性塗布材料。
【請求項２】
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
金属粉のＢＥＴ比表面積が、１．５〜１０．０［ｍ2／ｇ］の範囲にある、導電性塗布材料。
【請求項３】
半導体素子を基材に接合するための導電性塗布材料であって、
金属粉と、非加熱硬化型樹脂と、分散媒とを含み、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
前記分散媒は、沸点が２００℃以上３００℃未満の低沸点溶媒と、沸点が３００℃以上の高沸点溶媒とを含む、導電性塗布材料。
【請求項４】
金属粉と、非加熱硬化型樹脂と、分散媒とを含む導電性塗布材料であって、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満であり、
金属粉のかさ密度が、３［ｇ／ｃｍ3］未満である、導電性塗布材料。
【請求項５】
金属粉と、非加熱硬化型樹脂と、分散媒とを含む導電性塗布材料であって、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満であり、
金属粉のＢＥＴ比表面積が、１．５〜１０．０［ｍ2／ｇ］の範囲にある、導電性塗布材料。
【請求項６】
金属粉と、非加熱硬化型樹脂と、分散媒とを含む導電性塗布材料であって、
導電性塗布材料は、２５℃において、せん断速度０．０５［／ｓ］で６０秒間負荷を与えた後に、せん断速度を３０［／ｓ］へと増大させて１０秒間維持して負荷を与えて、その後せん断速度を０．０５［／ｓ］へと減少させたときに、せん断速度を０．０５［／ｓ］へと減少させた直後から１０秒後の粘度の値が、せん断速度を３０［／ｓ］へと増大させる前の６０秒間における最大粘度の値と比較して、６０％以上の値であり、
導電性塗布材料を２５μｍアプリケーターで５ｃｍ／秒の速度で印刷し、１２０℃で１０分間、乾燥させた後の塗膜を解砕して得られる粉を２ｖｏｌ％Ｈ2残部窒素雰囲気で昇温して体積収縮率が２％になるときの温度が３５０℃未満であり、
前記分散媒は、沸点が２００℃以上３００℃未満の低沸点溶媒と、沸点が３００℃以上の高沸点溶媒とを含む、導電性塗布材料。
【請求項７】
せん断速度を３０［／ｓ］へと増大させて１０秒間維持して負荷を与えた時点での粘度の値が、せん断速度を３０［／ｓ］へと増大させる直前の粘度の値と比較して、０．１〜１０％の範囲にある、請求項１〜６のいずれかに記載の導電性塗布材料。
【請求項８】
せん断速度０．０５［／ｓ］で６０秒間負荷を与えた時点での粘度の値が、１０００〜１００００［Ｐａ・ｓ］の範囲にある、請求項１〜７のいずれかに記載の導電性塗布材料。
【請求項９】
非加熱硬化型樹脂を０．１〜５質量％の範囲で含む、請求項１〜８のいずれかに記載の導電性塗布材料。
【請求項１０】
金属粉を８０〜９２質量％の範囲で含む、請求項１〜９のいずれかに記載の導電性塗布材料。
【請求項１１】
含有される（非加熱硬化型樹脂）／（金属粉）の比率が、０．０００５〜０．０８の範囲にあり、
含有される（分散媒）／（金属粉）の比率が、０．０７〜０．２５の範囲にある、請求項１〜１０のいずれかに記載の導電性塗布材料。
【請求項１２】
分散媒が、ターピネオール、ジヒドロターピネオール、及びエチレンオキサイド鎖を有するノニオン系界面活性剤からなる群から選択された１種以上の分散媒又はそれらの混合物である、請求項１〜１１のいずれかに記載の導電性塗布材料。  
【請求項１３】
金属粉の金属が、銅又は銅合金である、請求項１〜１２のいずれかに記載の導電性塗布材料。
【請求項１４】
非加熱硬化型樹脂が、アクリル樹脂、セルロース系樹脂、及びポリビニルアルコール系樹脂からなる群から選択された１種以上の非加熱硬化型樹脂である、請求項１〜１３のいずれかに記載の導電性塗布材料。